(57)【要約】【課題】半導体装置の製造方法に関し、半導体素子と半導体素子或いは回路基板とを電極どうしで接続し、その接続電極間に絶縁性樹脂接着剤を充填する場合、該絶縁性接着樹脂剤が流出し、接続すべき電極間に流れ込んで電気的特性が劣化するのを防止する。【解決手段】表面が切削加工で平坦化された電極５とそれを囲む様に形成され電極５の頂面に比較して表面が僅かに高い半硬化の接着性絶縁ペースト層６を有する第１の基体に対し、表面が切削加工で平坦化され第１の電極に比較して頂面の面積が小さい電極１５とそれを囲む様に形成され電極１５の頂面に比較して僅かに低い半硬化の接着性絶縁ペースト層１６を有する第２の基体を対向させ、その位置関係で電極５と電極１５とを嵌合してから加圧及び加熱し、電極５と電極１５とを固相拡散接合すると共に半硬化の接着性絶縁ペースト層６及び１６を硬化させて第１の基体と第２の基体とを結合する。【選択図】        図３
2008047694.tif 000002
【特許請求の範囲】
【請求項１】
表面が切削加工で平坦化された複数の第１の電極とそれを囲む様に形成され第１の電極の頂面に比較して表面が僅かに高い半硬化の絶縁性接着層を有する第１の基体に対し、
表面が同様に切削加工で平坦化された複数の第２の電極とそれを囲む様に形成され第２の電極の頂面に比較して僅かに低くい半硬化の絶縁性接着層を有する第２の基体を対向させ、
その位置関係で第１の電極と第２の電極とを嵌合してから加圧及び加熱し、対応する第１の電極と第２の電極とを固相拡散接合すると共に半硬化の絶縁性接着層を硬化させて第１の基体と第２の基体とを結合すること
を特徴とする半導体装置の製造方法。
【請求項２】
第１の基体に於ける絶縁性接着層の表面、及び、該表面よりも僅かに低い第１の電極の頂面の高さの差は、第２の基体に於ける絶縁性接着層の表面、及び、該表面よりも僅かに高い第２の電極の頂面の高さの差に比較して小さくしたこと
を特徴とする請求項１記載の半導体装置の製造方法。
【請求項３】
請求項１記載の第１の基体を作製する工程に於いて、
電極を備えた基体を任意量の揮発性溶剤を含む絶縁性接着層で覆い、第１の温度で第
１の時間加熱して溶剤を揮発させることで絶縁性接着層を乾燥させて第１の半硬化状態とする工程と、
第１の半硬化状態に在る絶縁性接着層及び第１の電極を刃を用いた切削加工により基体底面から任意の高さに切り取って半硬化状態に在る絶縁性接着層と電極を構成する金属の弾性率との差によって絶縁性接着層の表面を電極の頂面より僅かに高い状態に加工する工程とが含まれてなること
を特徴とする請求項１に記載の半導体装置の製造方法。
【請求項４】
請求項１記載の第２の基体を作製する工程に於いて、
電極を備えた基体を任意量の揮発性溶剤を含む絶縁性接着層で覆い、第１の温度以下である第２の温度で第２の時間加熱して溶剤を揮発させることで絶縁性接着層を乾燥させて第２の半硬化状態とする工程と、
第２の半硬化状態に在る絶縁性接着層及び第２の電極を刃を用いた切削加工により基体底面から任意の高さに切り取って半硬化状態に在る絶縁性接着層と電極を構成する金属の弾性率との差によって絶縁性接着層の表面を電極の頂面より僅かに高い状態に加工する工程と、
この絶縁性接着層の表面が電極の頂面より僅かに高い状態に加工された第２の基体を第１の温度で第３の時間加熱して更に溶剤を揮発させることで第１の半硬化状態とすると同時に絶縁性接着層の体積を減少させ、電極の頂面を絶縁性接着層の表面よりも僅かに高くすること
を特徴とする請求項１記載の半導体装置の製造方法。
【請求項５】
刃を用いた切削加工で第１の基体および第２の基体を切削する際、切削加工を容易にする為、基体を冷却して半硬化の絶縁性接着層に於ける硬度を大きくすること
を特徴とする請求項３或いは請求項４記載の半導体装置の製造方法。
【発明の詳細な説明】
【技術分野】
【０００１】
本発明は、半導体素子と半導体素子、或いは、半導体素子と回路基板をそれぞれの電極どうしを接続することで実現させる半導体装置を製造する方法の改良に関する。
【背景技術】
【０００２】
現在、ＬＳＩに対して大規模なシステム化や異種機能をもつ半導体素子を混載したいなどの要求が高まっている。
【０００３】
２０〜３０億個から２００〜３００億個にも及ぶトランジスタを含むＬＳＩを１チップに作り込む場合、或いは、異種機能をもつデバイス、例えば、アナログデバイスとＣＭＯＳロジックを１チップに作り込む場合、設計コスト、及び、プロセスコストは膨大な額となり、しかも、完成するまでに長い期間が必要である。
【０００４】
このような１チップＬＳＩの課題を解決する手段として、システムインパッケージ（ＳｉＰ）技術が開発された。この技術は、実装の技術を用いて、複数のチップや異種デバイスを組み合わせ、システムを構成するものであり、このようにすると、開発期間は短くなって、開発コストは小さくすることが可能になる。
【０００５】
そこで、種々なタイプのＳｉＰが提案されているのであるが、1 チップのＳｏＣ（システムオンチップ＝システムＬＳＩ）と同等な高速性を実現出来るＳｉＰとしてＣＯＣ（チップオンチップ）が知られていて、このＣＯＣはチップとチップをフェイスツウフェイスに最短距離で結んだＳｉＰである。
【０００６】
通常、親となるチップと子となるチップを対向させてＣＯＣを形成する場合、親チップの素子領域上に受け側の電極を作り、子チップの電極を接続することになる。この接続を低ストレスで行い、接続間の補強のため、アンダーフィルと呼ばれる絶縁性接着剤を充填することが必要である。
【０００７】
然しながら、親チップと子チップとの接続後、接着剤を充填する場合、子チップの周辺に接着剤が流れ出し、親チップの他の電極を覆ったり、又、汚染させるなどの問題が起こっている。
【０００８】
この問題の対策として、子チップと親チップの電極を予め半硬化の接着剤で覆い、切削加工等で平坦化し、電極の接続と互いの接着剤の接続を同時に行う方法が知られている。
【０００９】
この方法は、平坦面の固相拡散接合であるため、低ストレスで接続できること、及び、後からアンダーフィル樹脂を充填する必要がないこと等の利点がある。然しながら、厳密には、電極と接着剤面とは、同一の平坦面にはならず、弾性率の小さい樹脂が押されて平坦化されるため、平坦化加工後に２０〜３００ｎｍ程度も金属面より高くなってしまう。
【００１０】
この金属電極より若干高い樹脂を接続すると、樹脂が金属電極上に流れ込むという問題が発生する。金属電極のサイズが１００μｍを超える場合は、この僅かな樹脂の流れ込みは問題にはならないが、２０〜３０μｍと小さなサイズの電極である場合、樹脂の流れ込みが金属電極間の電気的接続を阻害することになる。
【００１１】
また、表面に電極が露出された半導体素子どうしを接合するに際し、少なくとも一方の半導体素子表面における電極間に樹脂を充填して樹脂層を形成し、少なくとも一方の半導体素子の電極を表面から突出させ、両半導体素子の電極どうしを接触させて加圧し、その接触部で電極を押し拡げた後、前記樹脂層の表面を他方の半導体素子の表面に接触させるようにした発明が知られている（例えば、特許文献１を参照。）。
【００１２】
この特許文献１に見られる発明では、樹脂が接触するよりも先に、対応する電極同士を接触させ、電極を押し広げて接合することが特徴になっているのであるが、電極が押し広げられ、はみ出した量が玉突き状態に樹脂を押し出さないようにコントロールすることが難しい。
【００１３】
電極を押し広げる量が少なければ、２つの半導体素子の接合部に大きなボイドが発生して接着強度が劣化してしまう。また、押し広げる量が多い場合には、樹脂が圧力で電極間に入り込んでしまったり、半導体素子間の外側に樹脂が流れ出してしまうことになる。それ故に、この発明では、このことを危惧して電極の周辺に溝を穿ったりしている。
【００１４】
更にまた、一対の基体に於ける各表面に形成された複数の電極を絶縁性接着剤で埋め込み、少なくとも一方の基体について、切削加工により、複数の電極の表面及び絶縁膜の表面が連続して平坦となるように処理し、各基体を複数の電極どうし及び絶縁膜どうしを対向させて接続し、一体化する発明が知られている（例えば、特許文献２を参照。）。
【００１５】
この特許文献２に見られる発明では、切削平坦化を用いて金属電極と絶縁性接着剤を連続して平坦に加工し、対向させて接続することが特徴になっているのであるが、絶縁性接着剤と金属電極を切削平坦化した場合、ミクロンレベルでは平坦であるがサブミクロンレベルでは絶縁性接着剤が金属電極よりも隆起して突起になってしまうので、これらを接続した際、サブミクロンの樹脂の突起が先に接触することになり、このような状態で、温度が絶縁性接着剤である樹脂の軟化点以上であれば、樹脂が金属電極の間に流れ込んで、電極同士の電気的接続を阻害することになる。従って、安定した電気的接続を行う為には、先ず圧力を加えて樹脂を変形させ金属電極どうしを接触させた後、温度を加えて樹脂を軟化させるなどの面倒なシーケンスが必要となる。
【００１６】
前掲の発明の他にも、表面に電極が形成された第１の基体に対し、その電極を埋め込む絶縁膜を形成し、切削加工により、電極の表面及び絶縁膜の表面を平坦化処理し、これとは別に、表面に電極が形成された第２の基体に第１の基体を電極どうしが接触するように対向させて第１の基体と第２の基体とを前記絶縁膜により接続すると共に第１の電極と第２の電極との間に金属の固相拡散層を生成させる発明が知られている（例えば、特許文献３を参照。）。
【００１７】
この特許文献３に見られる発明も、前記説明した特許文献２に見られる発明の問題点と同様な問題をもっている。
【００１８】
何れにせよ、各特許文献に開示された発明に依った場合、第１の基体と第２の基体との電極どうしを対向させて接合する際、電極の構造、絶縁性樹脂層の構造、電極どうしや絶縁性樹脂層どうしの接合を実施するタイミングなどの関係で、電極間に絶縁性接着が被着されて電気的特性を劣化させる旨の事故を皆無にすることは困難と考えられる。
【特許文献１】特開２００３−２４９６２０号公報
【特許文献２】特開２００５−１２０９８号公報
【特許文献３】特開２００５−２９４４３０号公報
【発明の開示】
【発明が解決しようとする課題】
【００１９】
本発明では、半導体素子と半導体素子、或いは、半導体素子と回路基板をそれぞれの電極どうしを接続し、そして、それら接続電極間に絶縁性樹脂接着剤（アンダーフィル）を充填した場合、該絶縁性接着樹脂剤が流出し、該接続した電極間に流れ込んで電気的特性が劣化するのを防止できるようにする。
【課題を解決するための手段】
【００２０】
本発明に依る半導体装置の製造方法に於いては、表面が切削加工で平坦化された複数の第１の電極（例えば電極５）とそれを囲む様に形成され第１の電極の頂面に比較して表面が僅かに高い半硬化の絶縁性接着層（例えば接着性絶縁ペースト層６）を有する第１の基体に対し、表面が同様に切削加工で平坦化された複数の第２の電極（例えば電極１５）とそれを囲む様に形成され第２の電極の頂面に比較して僅かに低い半硬化の絶縁性接着層  （例えば接着性絶縁ペースト層１６）を有する第２の基体を対向させ、その位置関係で第１の電極と第２の電極とを嵌合してから加圧及び加熱し、対応する第１の電極と第２の電極とを固相拡散接合すると共に半硬化の絶縁性接着層を硬化させて第１の基体と第２の基体とを結合することが基本になっている。
【発明の効果】
【００２１】
前記手段を採ることに依り、電極をもつ第１の基体（半導体素子或いは回路基板）と電極をもつ第２の基体（半導体素子）とを接続する際、一方の基体に於ける電極の頂面面積と他方の基体に於ける電極の頂面面積との間には僅かな差をもたせ、且つ、接続される基体間に在る半硬化の絶縁性樹脂の頂面高さに比較し、大きな頂面面積をもつ電極の頂面高さは僅かに低く、そして、小さな頂面面積をもつ電極の頂面高さは僅かに高く設定した構成にしてあることから、加圧及び加熱に依って、両基体の各電極が固相拡散接合された後に絶縁性樹脂の硬化接着の作用が実現されることとなり、従って、接続される基体間全体に絶縁性接着剤が密に行き渡った状態になった場合、両基体の電極頂面間に絶縁性樹脂が入り込んで電気的特性を阻害するような事態は起こらず、従って、両基体の接合は信頼性が高いものとなる。
【発明を実施するための最良の形態】
【００２２】
本発明では、電極をもつ第１の基体（半導体素子或いは回路基板）と電極をもつ第２の基体（例えば半導体素子）とを接続し、その両基体の接続間に絶縁性樹脂を充填した構成の半導体装置を製造するに際し、電極どうしの接続が行われる前に各電極が絶縁性樹脂で覆われたり汚染されたりすることがないようにしている。
【００２３】
即ち、第１の基体に於いては、予め形成した半硬化絶縁性樹脂の表面に比較して僅かに窪んだ形状の第１の電極が形成され、また、第２の基体に於いては、予め形成した半硬化絶縁性樹脂の表面に比較して僅かに突出した形状の第２の電極が形成され、しかも、第１の基体に於ける第１の電極の頂面面積は第２の基体に於ける電極の頂面面積に比較して僅かに大きく形成されている。尚、前記電極の窪みに於ける深さは前記電極の突出部分に於ける高さと略等しいか、又は、僅かに大きく、即ち、深くする。
【００２４】
従って、第１の基体と第２の基体とを電極どうしを対向して接触させた場合、第１の基体に於ける電極の窪みに第２の基体に於ける電極の突出部分が入り込む状態になることで互いの半硬化絶縁性樹脂が衝合することになる。
【００２５】
前記した構成になっていることから、電極の窪み深さ及び突出高さの調節により、絶縁性樹脂が第１の基体及び第２の基体に於ける両電極のギャップに流れ込む前に両電極は確実に接触することが可能であり、そして、両電極が接してサブミクロンレベルで押し込まれることで変形し、その段階で初めて絶縁性樹脂どうしが接触する。このことから、平坦な電極同士を対向させて、低圧力を加え、且つ、加熱することにより、電極どうしを接合し、同時に樹脂どうしを接着硬化させることができる。
【実施例１】
【００２６】
図１乃至図４は本発明の１実施例を説明する為の工程要所に於ける半導体装置を表す要部切断側面図であり、以下、これらの図を参照しつつ説明する。
【００２７】
（１）  図１（Ａ）参照
図１（Ａ）は半導体装置に於ける第２の基体を表し、Ｓｉ基板１１に選択的にＡｌからなる電極１２を形成し、次いで、ＳｉＯ2 からなる絶縁膜１３を形成し、次いで、リソグラフィ技術に依って絶縁膜１３に開口を形成してから、その開口内に表出された電極１２上にＴｉ、Ｃｒ、Ｎｉ等からなるバリア層１４を形成し、次いで、バリア層１４上に例えば、Ａｕ、Ｃｕ、Ｓｎ等からなる電極１５を形成し、次いで、電極１５の間を埋める半硬化状態の接着性絶縁ペースト層１６を形成する。
【００２８】
第２の基体に於いては、電極１５が接着性絶縁ペースト層１６の高さに比較して僅かに突出する高さに形成されている。このような構成を実現するには、若干の技術を必要とするので、これについては後に詳述する。
【００２９】
（２）  図１（Ｂ）参照
図１（Ｂ）は半導体装置に於ける第１の基体を表し、Ｓｉ基板１には選択的にＡｌからなる電極２を形成し、次いで、ＳｉＯ2 からなる絶縁膜３を形成し、次いで、リソグラフィ技術に依って絶縁膜３に開口を形成してから、その開口内に表出された電極２上に例えば、Ｔｉ、Ｃｒ、Ｎｉ等からなるバリア層４を形成し、バリア層４上に例えばＡｕ、Ｃｕ、Ｓｎ等からなる電極５を形成し、電極５間を埋める接着性絶縁ペースト層６を形成する。
【００３０】
第１の基体に於いては、電極５が接着性絶縁ペースト層６の高さに比較して僅かに窪んだ高さに形成されている。尚、このような構成を実現する手段については、後に第２の基体を作製する工程について詳述する中で説明する。
【００３１】
（３）  図２参照
第１の基体と第２の基体との電極側が相対向するように配置し、電極５と電極１５とが嵌合するような状態にして両者を接続する。
【００３２】
この場合、接着性絶縁ペースト層６と接着性絶縁ペースト層１６も熱処理されて接合されるのであるが、その際、ペースト層６及び１６が軟化して電極５や電極１５に被着するような状態になった場合でも、その前に電極５と１５との各頂面間は電気接続が維持できる状態に衝合しているので、その間にペーストが侵入する余地はない。
【００３３】
（４）  図３参照
第２の基体と結合された第１の基体はパッケージ基板７上に固着され、第１の基体１に於ける周辺電極５Ａはパッケージ基板７上の電極７Ａとボンディングワイヤ８を介して接続される。
【００３４】
図４乃至図７は微小な突起状電極をもつ第２の基体を作製する工程を説明する為の工程要所に於ける第２の基体を表す要部切断側面図であり、以下、これ等の図を参照しつつ説明する。尚、図１乃至図３に於いて用いた記号と同じ記号で指示した部分は同一或いは同効の部分を表すものとする。
【００３５】
（１）  図４参照
図４には、Ｓｉ基板１１に選択的にＡｌからなる電極１２の形成、絶縁膜１３の形成、バリア層１４の形成、電極１５の形成を終わり、全体を揮発性溶剤を含んだ接着性絶縁ペースト層１６で覆った状態が示されている。尚、この場合の揮発性溶剤は経験的に得られるデータに基づいて適切に選択する。
【００３６】
（２）  図５参照
第１の温度、例えば１００℃程度の温度で加熱して揮発性溶剤を揮発させ、絶縁ペースト層１６を乾燥させて第１の半硬化状態にする。この乾燥に依って、絶縁ペースト層１６の体積は減少するのであるが、電極１５が露出しない程度にすることが肝要である。
【００３７】
（３）  図６参照
第１の半硬化状態になった絶縁ペースト層１６及び電極１５は、刃を用いて切削加工することで必要な高さ分が残るように切り取る。
【００３８】
この切削加工に依って、絶縁ペースト層１６及び電極１５は基板１１の底面から略同一の高さの平面を成すように加工されるのであるが、この場合、第１の半硬化状態に於ける絶縁ペースト層１６の弾性率は電極１５の弾性率に比較して小さいので、絶縁ペースト層１６の表面は電極１５の頂面に比較して２０〜３０ｎｍ程度から２００〜３００ｎｍ程度に突出した状態となる。これを逆に表現すれば、電極１５の頂面が絶縁ペースト層１６の表面に対して窪んだ状態になっている。
【００３９】
（４）  図７参照
前記切削加工を施したことで、電極１５の頂面が絶縁ペースト層１６の表面に対して凹の状態に在る第２の基体を第２の温度、例えば１３０℃程度の温度で加熱し、揮発性溶剤を更に揮発させ、絶縁ペースト層１６の体積を収縮させ、逆に電極１５の頂面が絶縁ペースト層１６の表面よりも２０〜３０ｎｍ程度から２００〜３００ｎｍ程度高くなるようにして完成する。
【００４０】
ところで、図１（Ｂ）に見られる第１の基体については、電極５の頂面が絶縁ペースト層６の表面に比較して若干窪んだ構成にしなければならないが、前記第２の基体の作製について説明した第１の温度を越える温度を適用して加熱することで、全ての揮発成分を除去した半硬化状態にしてから切削加工することで実現することができる。尚、第１の基体又は第２の基体を冷却した上で切削加工すれば、半硬化の絶縁性接着層の硬度が大きくなるので、切削加工が容易になる。
【００４１】
図８は絶縁ペースト層及び電極を切削するのに用いる切削装置の説明図であり、図１乃至図７に於いて用いた記号と同じ記号で指示した部分は同一或いは同効の部分を表すものとする。尚、図８では、理解を容易にする為、ウェハ及びバイトの近傍を表す拡大図を付加してある。
【００４２】
図に於いて、２１はウェハを載置固定するチャックテーブル、２２はバイト（刃）、２３はバンプ形成ウェハ、Ａはチャックテーブル２１の回転方向を表す矢印、Ｂはバイトの送り方向を表す矢印をそれぞれ示している。この切削装置は、一般に多用されているものであって、別に特殊な構成は採っていないが、唯、微細な切削が可能なものでなければならない。
【００４３】
本発明に於いては、前記説明した実施の形態を含め、多くの形態で実施することができるので、以下、それを付記として例示する。
【００４４】
（付記１）
表面が切削加工で平坦化された複数の第１の電極とそれを囲む様に形成され第１の電極の頂面に比較して表面が僅かに高い半硬化の絶縁性接着層を有する第１の基体に対し、
表面が同様に切削加工で平坦化された複数の第２の電極とそれを囲む様に形成され第２の電極の頂面に比較して僅かに低くい半硬化の絶縁性接着層を有する第２の基体を対向させ、
その位置関係で第１の電極と第２の電極とを嵌合してから加圧及び加熱し、対応する第１の電極と第２の電極とを固相拡散接合すると共に半硬化の絶縁性接着層を硬化させて第１の基体と第２の基体とを結合すること
を特徴とする半導体装置の製造方法。
【００４５】
（付記２）
第２の電極は、第１の電極に比較して頂面の面積が小さいことを特徴とする付記１記載の半導体装置の製造方法。
【００４６】
（付記３）
第１の基体に於ける絶縁性接着層の表面、及び、該表面よりも僅かに低い第１の電極の頂面の高さの差は、第２の基体に於ける絶縁性接着層の表面、及び、該表面よりも僅かに高い第２の電極の頂面の高さの差に比較して小さくしたこと
を特徴とする付記１又は２に記載の半導体装置の製造方法。
【００４７】
（付記４）
付記１記載の第１の基体を作製する工程に於いて、
電極を備えた基体を任意量の揮発性溶剤を含む絶縁性接着層で覆い、第１の温度で第
１の時間加熱して溶剤を揮発させることで絶縁性接着層を乾燥させて第１の半硬化状態とする工程と、
第１の半硬化状態に在る絶縁性接着層及び第１の電極を刃を用いた切削加工により基体底面から任意の高さに切り取って半硬化状態に在る絶縁性接着層と電極を構成する金属の弾性率との差によって絶縁性接着層の表面を電極の頂面より僅かに高い状態に加工する工程とが含まれてなること
を特徴とする付記１に記載の半導体装置の製造方法。
【００４８】
（付記５）
付記１記載の第２の基体を作製する工程に於いて、
電極を備えた基体を任意量の揮発性溶剤を含む絶縁性接着層で覆い、第１の温度以下である第２の温度で第２の時間加熱して溶剤を揮発させることで絶縁性接着層を乾燥させて第２の半硬化状態とする工程と、
第２の半硬化状態に在る絶縁性接着層及び第２の電極を刃を用いた切削加工により基体底面から任意の高さに切り取って半硬化状態に在る絶縁性接着層と電極を構成する金属の弾性率との差によって絶縁性接着層の表面を電極の頂面より僅かに高い状態に加工する工程と、
この絶縁性接着層の表面が電極の頂面より僅かに高い状態に加工された第２の基体を第１の温度で第３の時間加熱して更に溶剤を揮発させることで第１の半硬化状態とすると同時に絶縁性接着層の体積を減少させ、電極の頂面を絶縁性接着層の表面よりも僅かに高くすること
を特徴とする付記１記載の半導体装置の製造方法。
【００４９】
（付記６）
刃を用いた切削加工で第１の基体および第２の基体を切削する際、切削加工を容易にする為、基体を冷却して半硬化の絶縁性接着層に於ける硬度を大きくすること
を特徴とするする付記３或いは付記４記載の半導体装置の製造方法。
【図面の簡単な説明】
【００５０】
【図１】本発明の１実施例を説明する為の工程要所に於ける半導体装置を表す要部切断側面図である。
【図２】本発明の１実施例を説明する為の工程要所に於ける半導体装置を表す要部切断側面図である。
【図３】本発明の１実施例を説明する為の工程要所に於ける半導体装置を表す要部切断側面図である。
【図４】微小な突起状電極をもつ第２の基体を作製する工程を説明する為の工程要所に於ける第２の基体を表す要部切断側面図である。
【図５】微小な突起状電極をもつ第２の基体を作製する工程を説明する為の工程要所に於ける第２の基体を表す要部切断側面図である。
【図６】微小な突起状電極をもつ第２の基体を作製する工程を説明する為の工程要所に於ける第２の基体を表す要部切断側面図である。
【図７】微小な突起状電極をもつ第２の基体を作製する工程を説明する為の工程要所に於ける第２の基体を表す要部切断側面図である。
【図８】絶縁ペースト層と電極を切削するのに用いる切削装置を表す説明図である。
【符号の説明】
【００５１】
１  基板
２  電極
３  絶縁膜
４  バリア層
５  電極
６  接着性絶縁ペースト
１１  基板
１２  電極
１３  絶縁膜
１４  バリア層
１５  電極
１６  接着性絶縁ペースト
【図１】
2008047694.tif 000003
【図２】
2008047694.tif 000004
【図３】
2008047694.tif 000005
【図４】
2008047694.tif 000006
【図５】
2008047694.tif 000007
【図６】
2008047694.tif 000008
【図７】
2008047694.tif 000009
【図８】
2008047694.tif 000010